(57)【要約】【課題】肌触り、寝心地が良好で、通気性、吸湿性、保温性に優れるとともに、体圧の大きく掛かる部分のヘタリ（クッション性の低下）を防止し、特に介護用に適したマットレス用芯材を提供する。【解決手段】ポリエステルの短繊維が交差点で立体的に固着した高弾性綿からなる硬質層１と軟質層２との２層構造からなり、該硬質層１が目付１．８〜２．５ｋｇ／ｍ2 であり、該軟質層２が目付１．４〜１．８未満ｋｇ／ｍ2 であり、前記硬質層１及び／又は前記軟質層２の長手方向の中央部付近に全幅に亘って目付０．４〜０．８ｋｇ／ｍ2 の前記高弾性綿からなる補強層３が圧入され高密度化されていることを特徴とする。【選択図】図８
2006158563.tif 000002
【特許請求の範囲】
【請求項１】
ポリエステルの短繊維が交差点で立体的に固着した高弾性綿からなる硬質層と軟質層との２層構造からなり、該硬質層が目付１．８〜２．５ｋｇ／ｍ2 であり、該軟質層が目付１．４〜１．８未満ｋｇ／ｍ2 であり、前記硬質層及び／又は前記軟質層の長手方向の中央部付近に全幅に亘って目付０．４〜０．８ｋｇ／ｍ2 の前記高弾性綿からなる補強層が圧入され高密度化されていることを特徴とするマットレス用芯材。
【請求項２】
硬質層が目付１．８５〜２．５ｋｇ／ｍ2 であり、軟質層が目付１．４〜１．８ｋｇ／ｍ2 であることを特徴とする請求項１記載のマットレス用芯材。
【請求項３】
硬質層及び軟質層の各長さが１９００〜２２００ｍｍ、各幅が８００〜１０００ｍｍ、各厚さが３０〜６０ｍｍであることを特徴とする請求項１又は２記載のマットレス用芯材。
【請求項４】
長手方向の中央部付近が５００〜７００ｍｍであることを特徴とする請求項１〜３のいずれか１項に記載のマットレス用芯材。
【請求項５】
硬質層及び／又は軟質層の表面が、長手方向に円弧状が連接する波形状に加工されていることを特徴とする請求項１〜４のいずれか１項に記載のマットレス用芯材。
【請求項６】
抗菌加工されていることを特徴とする請求項１〜５のいずれか１項に記載のマットレス用芯材。
【請求項７】
抗菌加工がひば液の塗布処理である請求項６記載のマットレス用芯材。
【請求項８】
介護用である請求項１〜７のいずれか１項に記載のマットレス用芯材。
【発明の詳細な説明】
【技術分野】
【０００１】
本発明はマットレス用芯材に関し、更に詳しくは、肌触り、寝心地が良好で、通気性、吸湿性、保温性に優れるとともに、体圧の大きく掛かる部分のヘタリ（クッション性の低下）を防止し、特に介護用に適したマットレス用芯材に関する。
【背景技術】
【０００２】
従来、この種のマットレス用芯材としては、綿や羽根等の布団綿からなるもの、ポリウレタンフォームやポリエチレンフォーム等のプラスチックフォームからなるもの、及び、布団綿とプラスチックフォームとの組み合わせからなるもの、等数多くのものが提案されている。
これらに共通する課題としては、永年使用によりヘタリが生じ、その結果、適度なクッション性が失われ、快適な肌触りや寝心地が失われるとともに、通気性や吸湿性が低下することである。
【０００３】
特に、体圧の大きい臀部付近の部分のヘタリが大きく、この部分のクッション性が失われ、上記した肌触り等の機能が失われるばかりでなく、臀部の沈み込みが大きくなって適切な横臥姿勢を保持することができなくなり、その結果、快眠が得られず、場合によっては背骨に悪影響を及ぼし健康に支障を来す場合もある。
【０００４】
また、介護用ベッドの場合においては、概ね中央部付近に起居して食事をしたり、着替えをしたりすることが多く、更に、ベッドの中央部付近で乗り降りしたり、腰を掛ける場合が多く、そのため、この中央部付近のヘタリが大きくなるという問題を含んでいる。
【０００５】
このような課題を解決するために、例えば、上層布団部と、下層布団部と、上層布団部と下層布団部の間に配置された布団芯材とを有し、前記布団芯材は、上布および下布の周縁間をマチテープで連結しその内部を仕切りテープにより複数の球状体充填室に仕切った布団布と、この布団布の羊毛球充填室内に充填された球状体を有することを特徴とする敷布団が提案されている（例えば、特許文献１参照）。
【０００６】
また、ヘタリを防ぎ、正しい寝姿勢を保ち、更に、適度なマッサージ効果を得んとして、上層綿部と中芯材と下層綿部とを有する布団用詰物素材を袋状布団布で被包した敷布団において、前記中芯材は、巻き込み素材を剛性を有する生地で棒状に被包した単位芯材を一列に並べて構成されることを特徴とする敷布団が提案されている（例えば、特許文献２参照）。
【０００７】
更に、体重の重い人にも軽い人にも適度な柔らかさが得られ、褥瘡を起こし難く、介護者等がマットレスの端に座っても復元性が損なわれないマットレスを得んとして、マットレス本体の表裏の一方を低硬度側発泡体層、他方を項硬度側発泡体層として前記表裏の発泡体層を積層したものに額縁状縁部を配してなり、前記表裏を逆にして使用可能なことを特徴とするベッド用マットレスが提案されている（例えば、特許文献３参照）。
【特許文献１】特開２００１−１０４１１０号公報
【特許文献２】特開２００１−１１２５８５号公報
【特許文献３】特開２００２−２２３９０１号公報
【発明の開示】
【発明が解決しようとする課題】
【０００８】
しかしながら、特許文献１の敷布団は、布団芯材として、上布および下布の周縁間をマチテープで連結しその内部を仕切りテープにより複数の球状体充填室に仕切った布団布と、この布団布の羊毛球充填室内に充填された球状体を有するという極めて複雑な構造からなるため、コストアップとなるのを避けられず、また、失禁や食物により敷布団を汚した場合に洗濯が容易でないという問題を含んでいる。
【０００９】
また、特許文献２も、中芯材として、巻き込み素材を剛性を有する布地で棒状に被包した単位芯材を一列に並べて構成したものを用いるため、極めて複雑な構造となり、上記特許文献１と同様、コストアップとならざるを得ず、また、洗濯の際に巻き込み素材の中に水が侵入した場合には容易に乾燥することができず、場合によっては、巻き込み素材を拡げて芯材を乾燥した後、再びのり巻き状に巻き込むことが必要となり、面倒な作業が不可避である。
【００１０】
更に、特許文献３は、高硬度側発泡体層及び低硬度側発泡体層として軟質ウレタン発泡体が好適であるとされているが、綿に比べると、肌触り、寝心地、及び吸湿性に劣り、また、失禁や食物により汚染した場合に、軟質ウレタン発泡体中に閉じ込められるので非衛生的であり、また洗濯する場合においても、洗濯の水が閉じ込められ、容易に乾燥させることができない。
【００１１】
本発明は上記従来技術の問題点を解消し、綿の有する特有の肌触り、寝心地、通気性、吸湿性、保温性を活かすとともに、ヘタリを防止し、洗濯が容易でしかも乾燥が速く、特に介護用として好適なマットレス用芯材を提供することを目的とするものである。
【課題を解決するための手段】
【００１２】
本発明は上記課題を解決するためになされたもので、請求項１の発明は、ポリエステルの短繊維が交差点で立体的に固着した高弾性綿からなる硬質層と軟質層との２層構造からなり、該硬質層が目付１．８〜２．５ｋｇ／ｍ2 であり、該軟質層が目付１．４〜１．８未満ｋｇ／ｍ2 であり、前記硬質層及び／又は前記軟質層の長手方向の中央部付近に全幅に亘って目付０．４〜０．８ｋｇ／ｍ2 の前記高弾性綿からなる補強層が圧入され高密度化されていることを特徴とするマットレス用芯材を内容とする。
【００１３】
また、請求項２の発明は、硬質層が目付１．８５〜２．５ｋｇ／ｍ2 であり、軟質層が目付１．４〜１．８ｋｇ／ｍ2 であることを特徴とする請求項１記載のマットレス用芯材を内容とする。
【００１４】
また、請求項３の発明は、  硬質層及び軟質層の各長さが１９００〜２２００ｍｍ、各幅が８００〜１０００ｍｍ、各厚さが３０〜６０ｍｍであることを特徴とする請求項１又は２記載のマットレス用芯材を内容とする。
【００１５】
また、請求項４の発明は、長手方向の中央部付近が５００〜７００ｍｍであることを特徴とする請求項１〜３のいずれか１項に記載のマットレス用芯材を内容とする。
【００１６】
また、請求項５の発明は、硬質層及び／又は軟質層の表面が、長手方向に円弧状が連接する波形状に加工されていることを特徴とする請求項１〜４のいずれか１項に記載のマットレス用芯材を内容とする。
【００１７】
また、請求項６の発明は、抗菌加工されていることを特徴とする請求項１〜５のいずれか１項に記載のマットレス用芯材を内容とする。
【００１８】
また、請求項７の発明は、抗菌加工がひば液の塗布処理である請求項６記載のマットレス用芯材を内容とする。
【００１９】
また、請求項８の発明は、介護用である請求項１〜７のいずれか１項に記載のマットレス用芯材を内容とする。
【発明の効果】
【００２０】
本発明のマットレス用芯材は長手方向の中央部付近に全幅に亘ってポリエステル綿からなる補強層を圧入し高密度化されているので、体圧の大きい臀部の沈み込みもなく、適切な横臥姿勢を保持でき、快眠を得ることができるとともに、不適切な横臥姿勢からくる健康への支障を取り除くことができる。
【００２１】
また、介護用ベッドに使用される場合は、病人が食事や着替え等のために起居したり、乗り降りしたり、腰掛けたりする中央部付近が補強層により高密度されているため、この部分のヘタリを防ぐことができる。
【００２２】
また、本発明のマットレス用芯材はポリエステルの短繊維が交差点で立体的に固着した高弾性綿を使用するため、従来の不織布や硬綿に比べ繊維の結びつきが強くしなやかな構造からなるため、全方位からの圧縮に対して柔軟に対応し、永年使用してもヘタリが生じず、優れた弾力性を維持することができる。この結果、高弾性綿の有する優れた肌触り、寝心地、通気性、吸湿性、保温性に優れたマットレス用芯材が提供される。
【００２３】
また、本発明のマットレス用芯材は、硬質層と軟質層との２層構造からなるため、好みにより硬目のマットレスと軟らか目のマットレスとを使い分けることもできる。
【００２４】
硬質層及び／又は軟質層の表面を長手方向に円弧状が連接する波形状に加工することにより、波形状部からの指圧効果が得られるとともに、波形状部間に形成される凹溝部が通気路の役割を果たし、褥瘡防止効果を得ることができる。
【００２５】
また、抗菌加工を施すことにより、ＭＲＳＡ、緑膿菌、大腸菌等に対する抗菌効果が得られ、特に、在宅介護や病院内で使用されるマットレス用芯材として有用である。
【００２６】
また、本発明のマットレス用芯材は、繊維が立体的に絡み合った構造の高弾性綿からなるので通気性、通水性に優れており、従って、万一、失禁等により汚染された場合でも直ちに蒸散し、ムレやベトつきがなく、また、水（湯）又は洗剤を含む水（湯）を吹き掛けることにより容易に洗濯でき、また短時間で乾燥する。
【００２７】
更に、本発明のマットレス用芯材は、硬質層、軟質層、補強層を積層し圧縮するだけで得られるので、製造が簡単で安価なマットレス用芯材を提供することができる。
【発明を実施するための最良の形態】
【００２８】
本発明のマットレス用芯材は、ポリエステルの短繊維が交差点で立体的に固着した高弾性綿からなる硬質層と軟質層との２層構造からなり、該硬質層が目付１．８〜２．５ｋｇ／ｍ2 であり、該軟質層が目付１．４〜１．８未満ｋｇ／ｍ2 であり、前記硬質層及び／又は前記軟質層の長手方向の中央部付近に全幅に亘って目付０．４〜０．８ｋｇ／ｍ2 の前記高弾性綿からなる補強層が圧入され高密度化されていることを特徴とする。
【００２９】
本発明に用いられる、ポリエステルの短繊維が交差点で立体的に固着した高弾性綿としては、例えば、帝人株式会社製の商品名「エルク」が好適に使用される。
【００３０】
硬質層は目付１．８〜２．５ｋｇ／ｍ2 、軟質層は目付１．４〜１．８未満ｋｇ／ｍ2 、好ましくは、硬質層が目付１．８５〜２．５ｋｇ／ｍ2 、軟質層が目付１．４〜１．８ｋｇ／ｍからなる。硬質層が２．５ｋｇ／ｍ2 を越えると硬くなり過ぎる傾向があり、また、１．８ｋｇ／ｍ2 より小さくなると、軟質層との差が小さくなり、軟質両用のマットレス用芯材を提供する本発明の目的が十分に達成されなくなる。
【００３１】
一方、軟質層が１．４ｋｇ／ｍ2 未満では軟らかくなり過ぎる傾向があり、また、１．８未満ｋｇ／ｍ2 より大きくなると硬質層との差が小さくなり、硬軟両用のマットレス用芯材を提供する本発明の目的が十分に達成されなくなる。
【００３２】
本発明のマットレス用芯材は、サイズは特に制限されないが、通常、硬質層及び軟質層の各長さが１９００〜２２００ｍｍ、各幅が８００〜１０００ｍｍ、各厚さが３０〜６０ｍｍである。
【００３３】
硬質層又は軟質層又は硬質層と軟質層両層の長手方向の中央部付近に、目付０．４〜０．８ｋｇ／ｍ2 の上記高弾性綿からなる補強層が圧入され高密度化される。長手方向の中央部付近とは、上記したサイズにあっては中央部付近の５００〜７００ｍｍ程度、即ち、長手方向の中心線より左右に２５０〜３５０ｍｍ程度が好ましい。高弾性綿が圧入される幅は硬質層、軟質層の全幅である。このように高弾性綿を全幅に亘って圧入し高密度化することにより、例えば、介護の際にマットレスの縁に腰を掛けてもヘタリが生じない。また、必要に応じ、幅方向の端部から１０〜２０ｃｍ幅程度を更に高弾性綿を圧入、高密度化し、腰を掛けた際のヘタリを一層効果的に防止することも可能である。
【００３４】
硬質層又は軟質層又は硬質層と軟質層の両層の表面を、長手方向に円弧状が連接する波形状に加工すると、指圧効果が得られるとともに、該波形状部間に形成される凹溝部が通気路の役割を果たし、褥瘡を防止する効果がある。更に、必要に応じ、該凹溝部に通気孔を設けて一層通気性を高めることも可能である。
【００３５】
上記硬質層、軟質層及び補強層からなる本発明のマットレス用芯材は、抗菌加工を施すことにより、特に在宅介護や病院内使用に適したマットレス用芯材とすることができる。尚、本発明でいう抗菌加工とは制菌加工等を含む用語として使用する。
また、抗菌加工は、予め繊維に抗菌剤が練り込む場合、後加工により繊維に抗菌処理する場合、綿に抗菌処理する場合等を含む。抗菌剤としては特に制限されないが、安全性の面から、食品添加物として許可されているひば液が好ましく、例えば、ひば原液１００ミリリッターを水１６リッターに希釈した水溶液を３００ｋｇの綿に噴霧することにより、ＭＲＳＡ、緑膿菌、大腸菌（Ｏ１５７）に対する抗菌効果を得ることができ、更には、防虫効果や防臭効果も得ることができる。
【００３６】
本発明のマットレス用芯材の製造方法の一例を、硬化層に補強層を圧入高密化する場合について説明すると、ポリエステルの短繊維が交差点で立体的に固着した高弾性綿をカーディングし、成型機にかけ、硬質層、軟質層、補強層の各綿（厚さ８０〜９０ｍｍ程度）を得る。
【００３７】
次に、硬質層と軟質層とを重ね合わせ、特に、該硬質層の中央部付近に補強層を繰り出し、全体の厚みが６０〜１２０ｍｍ程度になるようにローラー間で圧縮し、該補強層を硬質層中に圧入し高密度化する。表面を波形状化する場合は、高密度したマットレス用芯材を２１０℃程度で熱処理した後、１８０℃程度に保ち、軸上を回動するように所定の間隔で備えた、１５０〜１６０℃程度に加熱したローラーの下を通過させ、長手方向に略ローラー間隔を波長とする波形状が連接され、幅方向に波形状部間の凹溝部が形成されたマットレス用芯材を得る。波形状の波長は５０〜１５０ｍｍ程度、波高（凹溝部の底面から波形状中央部（頂部）までの高さ）は１０〜３０ｍｍ程度が好ましい。
【００３８】
上記製造方法において、綿に抗菌加工を施す場合は、カーディングから出て成型機に入る前にスプレー等にて塗布する方法が好ましい。詳細な装置や方法については、例えば、特許第３４４３２５６号に記載された装置や方法を用いることができる。
【００３９】
上記の如くして得られるマットレス用芯材は、中袋に収容された後、側地内に収容されマットレスとされる。中袋としては、例えばポリエステルのメッシュ生地が好ましく、このように中袋に収容することにより芯材の洗濯等メンテナンス時の取り扱いが容易で、また側地の取り付け、取り外しの際にも芯材の四角の綿がほぐれるといったトラブルが防止される。側地も肌に優しい点から例えばポリエステルのニット生地が好ましく、また難燃加工を施したものが好ましい。
【実施例】
【００４０】
比較例１〜４
図１〜図４に示すように、ポリエステルの短繊維が交差点で立体的に固着した高弾性綿「エルク」（帝人株式会社の商品名）を用い、厚さ１９１０ｍｍ、幅９００ｍｍ、厚さ４０ｍｍの４種のマットレス用芯材Ａ〜Ｄを製造した。
Ａは目付２．０ｋｇ／ｍ2 の硬質層１のマットレス用芯材、Ｂは目付１．５ｋｇ／ｍ2 の軟質層２のマットレス用芯材、ＣはＢの芯材において、中央部付近（６００ｍｍ幅、以下同じ）に目付５００ｇ／ｍ2 の補強層３を圧入高密度化したマットレス用芯材、ＤはＡの芯材において、中央部付近に補強層３を圧入高密度化したマットレス芯材である。
【００４１】
比較例５
図５に示すように、芯材Ａ（上側）と芯材Ｂ（下側）とを積層したマットレス用芯材を製造した。
【００４２】
図６に示すように、比較例５において、上下の芯材Ａ、Ｂを逆にし、芯材Ｂ（上側）と芯材Ａ（下側）とを積層したマットレス用芯材を製造した。
【００４３】
実施例１〜３
図７〜９に示すように、芯材Ｄ（上側）と芯材Ｂ（下側）とを積層したマットレス用芯材（実施例１）、芯材Ｄ（上側）と芯材Ｃ（下側）とを積層したマットレス用芯材（実施例２）、及び、芯材Ｃ（上側）と芯材Ｄ（下側）とを積層したマットレス用芯材（実施例３）を製造した。
【００４４】
〔マットレス用芯材の物性〕
上記比較例１〜４、比較例５〜６及び実施例１〜３のマットレス用芯材について物性を評価した。
マットレスの基本物性として、目付、密度、厚み及び圧縮特性を評価した。結果を表１に示す。
また、比較例５〜６、実施例１〜３のマットレス用芯材について、耐ヘタリ評価として、下記の条件で強圧縮試験を行った。即ち、圧縮（０．８ｋｇ／ｍ2 ×１５秒間）と開放（１０秒間）とを３６０回繰り返した後、圧縮テスト前後の厚さ変化から残留歪を算出し、圧縮前硬さの何％の値を示すか硬さ測定を行い保持率（２５％応力）とした。結果を表２に示す。尚、補強層が圧入高密度化されたものについては、当該高密度化部分の物性を測定、評価した。
【００４５】
【表１】
2006158563.tif 000003
【００４６】
【表２】
2006158563.tif 000004
【００４７】
上記表１の結果から、同じ目付の組み合わせからなる比較例５と実施例１との対比から明かなように、比較例５の補強層を圧入高密化していない芯材Ａに代えて補強層を圧入高密化した芯材Ｄを用いることにより、圧縮特性は大幅に向上し、また、表２の結果から、実施例１のマットレス用芯材は、比較例５のマットレス用芯材に比べ、残留歪が小さく、保持率も大幅に改善されており、即ち、耐ヘタリ性が大幅に改善されていることが分かる。
【００４８】
また、更に、比較例５の芯材Ｂに代えて補強層を圧入高密化した芯材Ｃを用い、上側及び下側共に補強層を圧入して高密化した実施例２のマットレス用芯材は、圧縮特性は一層向上し、また、表２の結果から、残留歪が一層小さく、保持率も更に改善され、耐ヘタリ性が更に顕著に改善されていることが分かる。
【００４９】
更にまた、実施例２において、上側の芯材Ｄと下側の芯材Ｃとを上下逆にし、上側の芯材Ｃと下側の芯材Ｄとを積層した実施例３のマットレス用芯材も比較例６のマットレス用芯材に比べて、圧縮特性は向上し、残留歪が小さく、保持率が大きく、耐ヘタリ性が改善されていることが分かる。
【００５０】
実施例４
ひば原液（マキ商事株式会社製）５０ミリリットルを水８リットルに希釈した水溶液を綿加工量１５０ｋｇに処理する割合で、高弾性綿（硬質層、軟質層、補強層）にスプレーにて噴霧して抗菌処理した他は実施例２と同様にしてマットレス用芯材を製造した。
得られたマットレス用芯材について、下記の方法により抗菌性試験及び防ダニ性試験を行った。
【００５１】
〔抗菌性試験〕
実施例２で得たマットレス用芯材について、ＪＩＳ  Ｌ  １９０２菌液吸収法により、ＭＲＳＡ（Methicillin Resistant Staphylococcus Aureus IID 1677) 、緑膿菌（Preudomonas aeruginosa NBRC 3080) 及び大腸菌Ｏ１５７ (H7. Escherichia coli O157: H7 ATCC 43888) について抗菌性試験を行った。結果を表３に示すが、いずれの菌に対しても優れた抗菌（静菌）作用が認められた。
【００５２】
【表３】
2006158563.tif 000005
【００５３】
〔防ダニ性試験〕
侵入防止法により防ダニ性（忌避テスト）の試験を行った。
即ち、直径４ｃｍのシャーレに試料を敷き詰め、この上に餌を５０ｍｇ載せる。これを直径９ｃｍのシャーレの中央に置く。この２つのシャーレの間にダニ〔ヤケヒョウヒダニ・Dermatophagoides pteronyssinus (東京女子医大系）〕を１万匹投入する。同様に抗菌未処理試料についても同じセットを作成し、温度２５℃、湿度７５％の容器中で飼育する。２４時間後、試料上の餌は飽和食塩水浮遊法で、試料及びシャーレは水洗い出し法でダニを回収し、次式で忌避率を求めた。その結果、忌避率は９５％であった。
抗菌未処理試料の生存ダニ数−抗菌処理試料の生存ダニ数
忌避率（％）＝────────────────────────────×１００
抗菌未処理試料の生存ダニ数
【００５４】
実施例５
図１０に示すように、実施例１のマットレス用芯材において、芯材Ｄの表面に、波長約１００ｍｍ、波形状部間の凹溝部の幅約１０ｍｍ、波高（凹溝部の底面から波形状中央部（頂部）までの高さ）約２０ｍｍの波形状加工を施しマットレス用芯材を製造した。波形状部４からは心地よい指圧効果が得られ、また、波形状部４間の凹溝部５が通気路として機能し、通気性に優れ、衛生的なマットレス用芯材であった。このマットレス用芯材は、硬目の風合、寝心地で指圧効果を得たい場合には芯材Ｄ面を、一方、柔らか目でフラットな風合、寝心地を得たい場合には芯材Ｂ面を使用でき、好みに応じて使い分けることが可能である。
【００５５】
実施例６
図１１に示すように、実施例２のマットレス用芯材において、芯材Ｄ（上側）の表面と芯材Ｃ（下側）の表面とを実施例５と同様にして波形状加工を施しマットレス用芯材を製造した。波形状部４からは心地よい指圧効果が得られ、また、波形状部４間の凹溝部５が通気路として機能し、通気性に優れ、衛生的なマットレス用芯材であった。このマットレス用芯材は、硬目の風合、寝心地を得たい場合には芯材Ｄ面を、一方、柔らか目の風合、寝心地を得たい場合には芯材Ｃ面を使用でき、好みに応じて使い分けることが可能である。
【００５６】
実施例７
図１２に示すように、実施例３のマットレス用芯材において、芯材Ｃ（上側）の表面及び芯材Ｄ（下側）の表面に実施例５と同様にして波形状加工を施しマットレス用芯材を製造した。波形状部４からは心地よい指圧効果が得られ、また、波形状部４間の凹溝部５が通気路として機能し、通気性に優れ、衛生的なマットレス用芯材であった。このマットレス用芯材は、硬目の風合、寝心地を得たい場合には芯材Ｃ面を、一方、柔らか目の風合、寝心地を得たい場合には芯材Ｄ面を使用でき、好みに応じて使い分けることが可能である。
【産業上の利用可能性】
【００５７】
叙上のとおり、本発明によれば、肌触り、寝心地が良好で、通気性、吸湿性、保温性に優れるとともに、体圧の大きく掛かる部分のヘタリ（クッション性の低下）を防止し、特に介護用に適したマットレス用芯材に有用なマットレス用芯材が提供される。また、本発明のマットレス用芯材は、硬質層と軟質層とからなるので、好みに応じて、硬目の風合、寝心地と、柔らか目の風合、寝心地とを使い分けることができるので、変化に富み、興趣に富んだベッドライフを実現することができる。
【図面の簡単な説明】
【００５８】
【図１】比較例１におけるマットレス用芯材を示す斜視図である。
【図２】比較例２におけるマットレス用芯材を示す斜視図である。
【図３】比較例３におけるマットレス用芯材を示す斜視図である。
【図４】比較例４におけるマットレス用芯材を示す斜視図である。
【図５】比較例５におけるマットレス用芯材を示す斜視図である。
【図６】比較例６におけるマットレス用芯材を示す斜視図である。
【図７】実施例１におけるマットレス用芯材を示す斜視図である。
【図８】実施例２におけるマットレス用芯材を示す斜視図である。
【図９】実施例３におけるマットレス用芯材を示す斜視図である。
【図１０】実施例５におけるマットレス用芯材を示す斜視図である。
【図１１】実施例６におけるマットレス用芯材を示す斜視図である。
【図１２】実施例７におけるマットレス用芯材を示す斜視図である。
【符号の説明】
【００５９】
１  硬質層
２  軟質層
３  補強層
４  波形状部
５  凹溝部
【図１】
2006158563.tif 000006
【図２】
2006158563.tif 000007
【図３】
2006158563.tif 000008
【図４】
2006158563.tif 000009
【図５】
2006158563.tif 000010
【図６】
2006158563.tif 000011
【図７】
2006158563.tif 000012
【図８】
2006158563.tif 000013
【図９】
2006158563.tif 000014
【図１０】
2006158563.tif 000015
【図１１】
2006158563.tif 000016
【図１２】
2006158563.tif 000017